(57)【特許請求の範囲】
【請求項１】
射出成形装置の射出金型用の非平衡供給システムであって、前記射出金型が複数の金型キャビティを有し、前記複数の金型キャビティが溶融プラスチックを受容し、前記射出成形装置は、
前記複数の金型キャビティのうちの第１の金型キャビティで終端する第１の供給チャネルと、前記複数の金型キャビティのうちの第２の金型キャビティで終端する第２の供給チャネルと、を有するホットランナであって、前記第１の供給チャネルと前記第２の供給チャネルとが非平衡設計である、ホットランナと、
前記溶融プラスチックを、６８．９ＭＰａ未満でありかつ３０％未満変動するノズル圧力で、前記金型キャビティに射出する制御システムであって、前記供給システムが、少なくとも９５％の金型バランスを維持して、すべての金型キャビティの部品重量の変動が５％未満となるようになっている、制御システムと、を備える、非平衡供給システム。
【請求項２】
前記第１の供給チャネルの長さが、前記第２の供給チャネルの長さとは異なることにより、第１の供給チャネルと第２の供給チャネルとが非平衡設計となっている、請求項１に記載の非平衡供給システム。
【請求項３】
前記第１の供給チャネルを流れる溶融プラスチックの温度が、前記第２の供給チャネルを流れる溶融プラスチックの温度とは異なることにより、第１の供給チャネルと第２の供給チャネルとが非平衡設計となっている、請求項１に記載の非平衡供給システム。
【請求項４】
前記制御システムが、前記溶融プラスチックを前記金型キャビティに射出して、すべての金型キャビティの部品重量の変動が１％未満となるようになっている、請求項１に記載の非平衡供給システム。
【発明の詳細な説明】
【技術分野】
【０００１】
本発明は、射出成形のための装置及び方法に関し、より具体的には、低一定圧力で射出成形部品を生成するための装置及び方法に関する。
【背景技術】
【０００２】
射出成形は、溶融可能材料で作成された部品、最も一般的には熱可塑性高分子で作成された部品の大量生産に一般に使用される技術である。反復射出成形プロセス中、プラスチック樹脂（ほとんどの場合、小さなビーズ又はペレットの形）が、熱、圧力、及び剪断力をかけた状態で樹脂ビーズを溶融させる射出成形機に導入される。融樹脂は、特定のキャビティ状を有する金型キャビティに強制的に注入される。射出されたプラスチックが成形型キャビティ中の圧力下で保持され、冷却され、次いで成形型のキャビティ形状を本質的に複製した形状を有する固化した部品として取り出される。成形型自体が、単一のキャビティ又は複数のキャビティを有してもよい。各キャビティは、溶融樹脂の流れをキャビティ内に導くゲートによって流路に接続されることがある。成形部品は、１つ以上のゲートを有してもよい。高分子が成形部品を充填するために移動しなければならない流動距離を減少させるために、大きな部品は、通常、２つ、３つ、又はそれ以上のゲートを有する。１つのキャビティ当たり１つのゲート又は複数のゲートは、部品形状上の任意の場所に位置してもよく、例えば、基本的に円形であるか、又は１．１以上の縦横比で形成される任意の断面形状を有してもよい。したがって、典型的な射出成形手順は、（１）射出成形機内でプラスチックを加熱し、それを圧力下で流し、（２）閉じられた２つの金型半体の間に画定された金型キャビティ内に溶融プラスチックを注入し、（３）圧力をかけた状態でプラスチックをキャビティ内で冷却し硬化させ、（４）金型半体を開いて部品を金型から取り出す、４つの基本操作を含む。
【０００３】
溶融プラスチック樹脂は、金型キャビティに注入され、プラスチック樹脂は、プラスチック樹脂がゲートから最も遠いキャビティ内の位置に達するまで、射出成形機によってキャビティに押し込まれる。これにより得られる部品の長さ及び肉厚は、金型キャビティの形状の結果である。
【０００４】
最終部品のプラスチック含有量、ひいては、費用を低減させるために、射出成形部品の肉厚を低減させることが望ましくあり得るが、従来の射出成形プロセスを用いて肉厚を低減させることは、特に１５、１０、３、及び１．０ミリメートル未満の肉厚に合わせて設計するときに、高価であり、簡単でない作業であり得る。液体プラスチック樹脂が、従来の射出成形法で射出金型に導入されたとき、キャビティの壁と隣り合った材料は、直ちに「凝固」又は固化し硬化し始める。材料が金型内を流れるとき、金型の側面に対して材料の境界層が形成される。金型が満杯であり続けるとき、境界層は厚くなり続け、その結果、材料が流れる経路が閉じて、更なる材料が金型に流れ込むのが妨げられる。金型の壁上のプラスチック樹脂の凝固は、金型が冷却されたときに悪化し、各部品のサイクルタイムを短縮し、機械処理量を高める技術が使用された。
【０００５】
また、液体プラスチック樹脂が最も厚い肉厚を有する領域から最も薄い肉厚を有する領域に流れるように、部品とそれに対応する金型とを設計する要望もある。金型の特定領域の厚さを厚くすると、強度及び厚さが必要な領域に十分な材料が流れ込むことが保証される。この「厚い部分から薄い部分へ」の流路の必要性は、プラスチックの使用を非効率的にし、その結果、材料が不要な場所で追加材料を部品に成形しなければならなくなるので、射出成形部品メーカーの部品コストが高くなる。
【発明の概要】
【発明が解決しようとする課題】
【０００６】
部品の肉厚を薄くする１つの方法は、金型に導入されるときに液体プラスチック樹脂の圧力を高めることである。圧力を高めることによって、成形機は、流路が閉じるまで液体材料を金型に注入し続けることができる。しかしながら、圧力を高めると、コストと能力の両方が低下しやすい。構成要素を成形するのに必要とされる圧力が高くなるので、成形機は、追加圧力に耐えられるほど十分に頑強でなければならず、一般に高価になる。メーカーは、高い圧力に適応するために新しい設備を購入しなければならないことがある。したがって、所定の部品の肉厚を薄くすると、従来の射出成形技術によって製造する資本経費がかなり増えることになる。
【０００７】
更に、液体塑性材料が射出金型に流れ込んで急速に凍結するとき、高分子鎖は、高分子が液体形態であったときに存在した高度の応力を維持する。凍結高分子は、分子配向が部品内に固定されるとき、より高レベルの流動誘起配向を保持し、凍結応力状態をもたらす。このような「残留成形」応力は、後に続く成形をゆがめるか、又はくぼませ、低い機械的性質を有し、化学物質暴露に低い耐性を有する部品を製造する原因となることがある。低い機械的性質は、特に、薄壁管、一体蝶番部品、及びクロージャなどの射出成形部品の制御及び／又は最小化に重要である。
【課題を解決するための手段】
【０００８】
上記の欠点のいくつかを回避するために、多くの従来の射出成形操作は、塑性材料の金型キャビティへの流動を改善するために、ずり減粘塑性材料を使用する。ずり減粘塑性材料が金型キャビティに注入されると、塑性材料と金型キャビティ壁との間に生成される剪断力は、塑性材料の粘度を低減する傾向があり、それにより、塑性材料を金型キャビティ中へとより自由かつ容易に流動させる。結果として、金型が完全に充填される前に、材料が凍結することを防止するのに十分速く、薄壁部品を充填することが可能である。
【０００９】
粘度の低減は、塑性材料と供給システムとの間、及び塑性材料と金型キャビティ壁との間に生成される剪断力の大きさに直接関係する。したがって、これらのずり減粘材料の製造業者ら及び射出成形システムの操作者らは、剪断力を増加させ、したがって粘度を低減するために、より高く射出成形圧力を駆動してきた。典型的には、射出成形システムは、１０３．４ＭＰａ（１５，０００ｐｓｉ）以上の溶融圧力で、塑性材料を金型キャビティに注入する。ずり減粘塑性材料の製造業者らは、最小溶融圧力より上で、塑性材料を金型キャビティに注入するように、射出成形操作者らに教示する。例えば、ポリプロピレン樹脂は、典型的には、４１．４ＭＰａ（６，０００ｐｓｉ）を上回る圧力で処理される（ポリプロピレン樹脂製造業者らの推奨範囲は、典型的には、４１．４ＭＰａを上回り、約１０３．４ＭＰａを下回る（６，０００ｐｓｉ〜約１５，０００ｐｓｉ））。樹脂製造業者らは、範囲の上限を超えることを推奨しない。プレス機械製造業者ら及び加工技術者らは典型的には、塑性材料から最大の減粘及びより良好な流動特性を引き出すために、典型的には１０３．４ＭＰａ（１５，０００ｐｓｉ）を超える、可能な最大ずり減粘を達成するために、範囲の上限で、又はそれより有意に高く、ずり減粘高分子を処理することを推奨する。ずり減粘熱可塑性高分子は概して、４１．４ＭＰａ超〜約２０６．８ＭＰａ（６，０００ｐｓｉ〜約３０，０００ｐｓｉ）の範囲で処理される。
【００１０】
射出成形機で使用される金型は、これらの高い溶融圧力に耐えることができなければならない。更に、金型を形成する材料は、金型がその寿命の間に実行することが予測されるサイクルの総数に対して、最大周期ストレスに耐えることができる疲労限度を有しなければならない。結果として、典型的には、金型製造業者らは、典型的には３０Ｒｃを超える、より典型的には５０Ｒｃを超える、高硬度を有する材料から、金型を形成する。これらの高硬度材料は、プラスチック射出プロセス中に金型構成要素が互いに押し付けられた状態を保持するために必要とされる、高い締付圧に耐えるように耐久性があり、装備されている。これらの高硬度材料はまた、成形表面と高分子流動との間の反復接触からの摩耗により良好に耐えることが可能である。
【００１１】
薄壁消費者製品を生産する高生産射出成形機（つまり、クラス１０１及びクラス１０２成型機）はもっぱら、高硬度材料から作製される金型の大部分を有する金型を使用する。高生産射出成形機は典型的には、１年あたり５００，０００サイクル以上を生成する。産業品質生産金型は、１年あたり少なくとも５００，０００サイクル、好ましくは１年あたり１，０００，０００サイクル超、より好ましくは１年あたり５，０００，０００サイクル超、更により好ましくは１年あたり１０，０００，０００サイクル超に耐えるように設計されなければならない。これらの機械は、生産率を上げるために、複数のキャビティ金型及び複雑な冷却システムを有する。高硬度材料は、より低い硬度の材料よりも、反復される高圧力締付操作に耐えることが可能である。しかしながら、ほとんどの工具鋼等の高硬度材料は、概して３４．６Ｗ／（ｍ*Ｋ）（２０ＢＴＵ／ＨＲ  ＦＴ  °Ｆ）未満の比較的熱伝導率を有し、それは、熱が高硬度材料を通して溶融プラスチック材料から伝達される際に、長い冷却時間をもたらす。
【００１２】
サイクル時間を低減するために、高硬度材料から作製される金型を有する典型的な高生産射出成形機は、金型内で冷却流体を循環させる、比較的複雑な内部冷却システムを含む。これらの冷却システムは、成形部品の冷却を加速し、したがって、機械が所与の時間でより多くのサイクルを完了させることを可能にし、それは、生産率、したがって、生産される成形部品の総量を増加させる。１年あたり１００又は２００万サイクルを超えるいくつかのクラス１０１において、これらの金型は、「超高生産性金型」と称されることもある。４００トン以上のプレス機内で作動するクラス１０１金型は、業界内で「４００クラス」金型と称されることもある。
【００１３】
金型に対して高硬度材料を使用する別の欠点は、工具鋼等の高硬度材料が概して、機械加工することが極めて困難であることである。結果として、既知のハイスループット射出成形金型は、形成のために長い機械加工時間及び高価な機械加工設備、並びに応力を緩和し、材料の硬度を最適化するために高価かつ時間のかかる機械加工後工程を必要とする。
【図面の簡単な説明】
【００１４】
図面に示された実施形態は、本質上実例及び例示的なものであり、「特許請求の範囲」によって定義された内容を制限するものではない。例示的な実施形態の以下の詳細は、以下の図面と共に読むと理解することができ、図面中、同様の構造は同様の参照番号により示される。
【図１】本開示に従って構築される射出成形機の概略図。
【図２】図１の射出成形機で形成される薄壁部品の一実施形態。
【図３】図１の射出成形機に対するキャビティ圧力対時間のグラフ。
【図４】図１の射出成形機の金型の一実施形態の断面図。
【図５】供給システムの斜視図。
【図６Ａ】自然平衡供給システムの平面図及び正面図。
【図６Ｂ】自然平衡供給システムの平面図及び正面図。
【図７Ａ】別の自然平衡供給システムの平面図及び正面図。
【図７Ｂ】別の自然平衡供給システムの平面図及び正面図。
【図８】図１の射出成形機で使用され得る人工平衡供給システムの平面図。
【図９Ａ】図１の射出成形機で使用され得る非平衡供給システムの上面図。
【図９Ｂ】図１の射出成形機で使用され得る非平衡供給システムの上面図。
【発明を実施するための形態】
【００１５】
本発明の実施形態は概して、射出成形によって製品を生産するシステム、機械、製品、及び方法に関し、より具体的には、低一定圧力射出成形によって製品を生産するシステム、製品、及び方法に関する。
【００１６】
熱可塑性材料の溶融圧力に関して本明細書で使用される用語「低圧力」は、約４１．４ＭＰａ（６０００ｐｓｉ）以下の射出成形機のノズル付近の溶融圧力を意味する。
【００１７】
熱可塑性材料の溶融圧力に関して本明細書で使用される用語「実質的に一定の圧力」は、ベースライン溶融圧力からの偏差が熱可塑性材料の物理的特性の有意な変化をもたらさないことを意味する。例えば、「実質的に一定の圧力」は、溶融した熱可塑性材料の粘度が有意に変化しない圧力変化を含むがこれに限定されない。この観点における「実質的に一定」という用語は、ベースライン溶融圧力から最大約３０％の偏差を含む。例えば、用語「約３１．７ＭＰａ（４６００ｐｓｉ）の実質的に一定の圧力」は、約４１．４ＭＰａ（６０００ｐｓｉ）（３１．７ＭＰａ（４６００ｐｓｉ）を３０％上回る）〜約２２．１ＭＰａ（３２００ｐｓｉ）（３１．７ＭＰａ（４６００ｐｓｉ）を３０％下回る）の範囲内の圧力変動を含む。溶融圧力は、溶融圧力が記述された圧力からわずか３０％変動する限り、実質的に一定であると考慮される。
【００１８】
充填バランスは、射出金型システムにわたって動的に分配されるため、所与のプラスチックの流動バランスを定義するために使用される用語である。プラスチック分配システムは、ホット又はコールドランナシステム、並びにキャビティを包含する。射出金型システムは、自然平衡、人工平衡、又は非平衡射出金型システムであり得る。
【００１９】
充填バランスは、キャビティ間の重量差によって測定され、ホット又はコールドランナシステムの性能を示す。ここで、良好に機能するランナシステムは、高分子がどの程度均一にそれぞれの個々のキャビティを充填するかによって測定され、完璧なランナシステムは、それぞれのキャビティを全く同一の時点で充填するものとする。従来の射出成形においては、流動をそれぞれのキャビティに対して平衡化させることが重要であり、さもなければ、部品間の変動が大きい場合があり、プロセス能力が達成可能でない場合がある。許容できる流動バランスを有する金型は、金型内のあらゆるキャビティにわたる部品重量の変動、寸法変動、及び縮小率を低減させる。
【００２０】
インバランスのレベルは、金型内のすべてのキャビティの平均重量に対して測定された金型内のすべての個々の部品の重量の比較に基づく。充填する第１のキャビティが１００％の充填に達するときに測定が行われ、射出プロセスが停止し、相互に対する重量の範囲を比較するためにすべての部品が秤量される。キャビティ間のインバランスは、平均部品重量に対して計算される。以下の式は、この方法を用いてインバランスを計算するための計算式を示す。
【００２１】
【表１】
0006035330.tif 000002
【００２２】
許容できる充填バランスは、すべての部品重量が、概して、典型的には、平均の±１０％、より望ましくは±５％、かつ理想的には±１％以内である充填バランスである。
【００２３】
ホットランナ設計は、従来のロバスト射出成形プロセス及び金型設計にとって重要な要素である。質の低いホットランナ設計は、過度の部品欠陥及び更なる部品コストにつながり得る。従来の成形プロセスを用いて自然平衡を達成するために、材料は、機械ノズルからそれぞれのゲートまで同一のランナ形状を通らなければならない。これは、同一の流動距離だけでなく、流路に沿った同一の内径及び同一の回転数も意味する。これらの平衡ホットランナシステムの設計は、典型的には、共通の設計原理に基づく：１）ホットランナシステムにわたる圧力低下が、好ましくは、４１．４ＭＰａ（６，０００ｐｓｉ）未満であり、２）好ましくは、ホットランナシステム内に含有される溶融プラスチック材料の体積がすべての金型キャビティの合計内に含有される体積の３倍を超えず、かつ３）ホットランナ流動ブランチの形状が、溶融プラスチックのデッドスポット、又は溶融プラスチックが捕捉されてシステムを流れることができない領域を除去するように最適化される。これらの原理は、規定の圧力低下要件を達成するために、多くの場合、特大の内径をもたらし、この圧力制限のため、所望され得るよりも高い比率のランナ体積対部品体積につながり得る。
【００２４】
一定の圧力射出成形は、ホットランナシステムが従来の射出成形よりも実質的に低い圧力で充填されることを可能にし、４１．４ＭＰａ（６０００ｐｓｉ）未満の圧力低下を達成しながら、ホットランナシステムにわたるより小さく、かつより一貫性のある内径の使用を可能にする。例えば、機械ノズル圧力が約６８．９ＭＰａ（１０，０００ｐｓｉ）未満、又は更により好ましくは、約４１．４ＭＰａ（６，０００ｐｓｉ）未満である低圧成形の場合、約２０．７ＭＰａ（３，０００ｐｓｉ）未満、又はより好ましくは、１３．８ＭＰａ（２，０００ｐｓｉ）未満、又は更により好ましくは、約６．８９ＭＰａ（１，０００ｐｓｉ）未満のマニホールドにわたる圧力低下の達成を可能にする。これは、実質的により低い比率のランナ体積対金型キャビティ体積を達成する能力を可能にし、ランナブランチ直径の交点でより少ない材料デッドスポットを提供し、流動バランスの改善を可能にする。更に、ランナ体積が低下すると、所望の処理温度で溶融高分子を維持するためにランナシステム内で少しの熱のみを必要とする。人工及び自然平衡供給システムの場合、一定の圧力処理は、材料の粘度差が、材料バッチ変動、溶融温度変動、又は金型温度変動の結果として導入されるときでさえ、９０％又は更にはそれ以上、好ましくは、９５％以上の金型バランス等の非常に良好な充填バランスを維持する。内径を考慮するとき、任意の断面積及び対応する断面形状のチャネルを用いて、ランナチャネルを形成することができることが理解される。しかしながら、円筒形のランナチャネルは、チャネル製造の簡便性を促進し、かつ溶融高分子への摩擦力を最小限に抑えるために一般に使用される。
【００２５】
詳細に図面を参照すると、図１は、大量に薄壁部品を生産するための例示の低一定圧力射出成型装置１０（例えば、クラス１０１若しくは１０２射出金型、又は「超高生産性金型」）を示す。射出成型装置１０は、一般に、射出システム１２と締付システム１４とを含む。熱可塑性材料は、熱可塑性ペレット１６の形態で射出システム１２に導入されてもよい。熱可塑性ペレット１６は、ホッパ１８に入れられてもよく、ホッパ１８は、熱可塑性ペレット１６を射出システム１２の加熱バレル２０に供給する。熱可塑性ペレット１６は、加熱バレル２０に供給された後、往復スクリュ２２によって加熱バレル２０の端部まで動かされてもよい。往復スクリュ２２による加熱バレル２０の加熱及び熱可塑性ペレット１６の圧縮によって、熱可塑性ペレット１６は溶融し、溶融熱可塑性材料２４を形成する。溶融熱可塑性材料は典型的には、約１３０℃〜約４１０℃の温度で処理される。
【００２６】
往復スクリュ２２は、溶融熱可塑性材料２４をノズル２６に向かって押し、熱可塑性材料のショットを形成し、それは、金型２８の金型キャビティ３２に注入される。溶融熱可塑性材料２４は、ゲート３０を通って注入されてもよく、それは、溶融熱可塑性材料２４の流動を、金型キャビティ３２に誘導する。金型キャビティ３２は、金型２８の第１及び第２の金型部品２５、２７の間に形成され、第１及び第２の金型部品２５、２７は、プレス又は締付ユニット３４によって、圧力下で一緒に保持される。プレス又は締付ユニット３４は、溶融熱可塑性材料２４が金型キャビティ３２に注入されている間、第１及び第２の金型部品２５、２７を一緒に保持するために、成形プロセス中、約６．８９ＭＰａ（１０００ｐｓｉ）〜約４１．４ＭＰａ（６０００ｐｓｉ）の範囲で締付力を印加する。これらの締付力を支持するために、締付システム１４は、金型フレーム及び金型ベースを含んでもよく、以下に更に考察されるように、金型フレーム及び金型ベースは、約１６５ＢＨＮ超、好ましくは２６０ＢＨＮ未満の表面硬度を有する材料から形成されるが、材料が容易に機械加工できる限り、２６０を超える表面硬度ＢＨＮ値を有する材料が使用され得る。
【００２７】
いったん溶融熱可塑性材料２４のショットが金型キャビティ３２に注入されると、往復スクリュ２２は、前方への移動を停止する。溶融熱可塑性材料２４は、金型キャビティ３２の形をとり、溶融熱可塑性材料２４は、熱可塑性材料２４が固化するまで金型２８内で冷却される。いったん熱可塑性材料２４が固化すると、プレス３４は、第１及び第２の金型部品２５、２７を解放し、第１及び第２の金型部品２５、２７は、互いから分離し、最終部品は、金型２８から取り外され得る。金型２８は、全体の生産速度を増加させるために、複数の金型キャビティ３２を含んでもよい。それらの複数の金型キャビティのうちのキャビティの形状は、同一であっても、同様であっても、相互に異なってもよい（後者は、一群の金型キャビティである）。
【００２８】
コントローラ５０が、センサ５２及びスクリュ制御３６に通信的に接続される。コントローラ５０は、マイクロプロセッサ、メモリ、及び１つ以上の通信リンクを含んでもよい。コントローラ５０は、有線接続５４、５６のそれぞれを介して、センサ５２及びスクリュ制御３６に接続されてもよい。他の実施形態では、コントローラ５０は、無線接続、機械接続、油圧接続、空気式接続、又はコントローラ５０がセンサ５２及びスクリュ制御３６の両方と連通することを可能にする、当業者に既知の任意の他の種類の通信接続を介して、センサ５２及びスクリュ制御５６に接続されてもよい。
【００２９】
図１の実施形態では、センサ５２は、ノズル２６中の溶融熱可塑性材料２４の溶融圧力を（直接又は間接的に）測定する、圧力センサである。センサ５２は、コントローラ５０に伝達される電気信号を生成する。次いで、コントローラ５０は、ノズル２６中の溶融熱可塑性材料２４の実質的に一定の溶融圧力を維持する速度で、スクリュ２２を前進させるように、スクリュ制御３６に命令する。センサ５２が溶融圧力を直接測定し得る一方で、センサ５２は、溶融圧力を示す温度、粘度、流速等、溶融熱可塑性材料２４の他の特性を測定し得る。同様に、センサ５２は、ノズル２６中に直接位置する必要はなく、むしろ、センサ５２は、ノズル２６と流体接続されている射出システム１２又は金型２８内の任意の位置にあってもよい。センサ５２がノズル２６内に位置しない場合、ノズル２６中の溶融圧力を計算するために、適切な補正要素が測定された特性に適用され得る。更に他の実施形態では、センサ５２は、ノズルと流体接続される必要はない。むしろ、センサは、第１及び第２の金型部品２５、２７の間の金型分割線で、締付システム１４によって生成される締付力を測定し得る。一態様において、コントローラは、センサからの入力に従って圧力を維持することができる。
【００３０】
稼働中の閉ループコントローラ５０が図１に示されるが、他の圧力調整デバイスが閉ループコントローラ５０の代わりに使用されてもよい。例えば、圧力調整バルブ（図示せず）又は圧力逃がしバルブ（図示せず）がコントローラ５０に取って代わり、溶融熱可塑性材料２４の溶融圧力を調整してもよい。より具体的には、圧力調整バルブ及び圧力逃がしバルブは、金型２８の過剰加圧を防止することができる。金型２８の過剰加圧を防止するための別の代替機構は、過剰加圧状態が検出されたときに警告を作動させることである。
【００３１】
ここで図２を参照すると、例示の成形部品１００が示される。成形部品１００は、薄壁部品である。成形部品は概して、流路の厚さＴによって割られる流路の長さＬが、１００（つまり、Ｌ／Ｔ＞１００）を超える時、薄壁であると考慮される。いくつかの射出成形生産業において、薄壁部品は、Ｌ／Ｔ＞２００又はＬ／Ｔ＞２５０を有する部品として定義されている。流路の長さＬは、ゲート１０２から流路端部１０４まで測定される。薄壁部品は特に、消費者製品生産業において普及している。
【００３２】
成形部品は概して、流路の厚さＴによって割られる流路の長さＬが、１００（つまり、Ｌ／Ｔ＞１００）を超える時、薄壁であると考慮される。より複雑な形状を有する金型キャビティの場合、ゲート１０２から金型キャビティ３２の末端までの金型キャビティ３２の長さにわたってＴ寸法を統合し、かつゲート１０２から金型キャビティ３２の末端までの流動の最も長い流動長を決定することによって、Ｌ／Ｔ比を計算することができる。その後、最も長い流動長を平均部品厚で割算することによって、Ｌ／Ｔ比を決定することができる。
【００３３】
薄壁部品は、射出成形においてある特定の障害を示す。例えば、流路の薄さは、材料が流路端部１０４に到達する前に、溶融熱可塑性材料を冷却する傾向がある。これが生じるとき、熱可塑性材料は凍結し、もはや流動せず、不完全な部品をもたらす。この問題を克服するために、従来の射出成形機は、冷却および凍結する機会がある前に、溶融熱可塑性材料が急速に金型キャビティを充填するように、典型的には１０３．４ＭＰａ（１５，０００ｐｓｉ）を超える、非常に高い圧力で、溶融熱可塑性材料を注入する。これは、熱可塑性材料の製造業者らが、非常に高い圧力で注入することを教示する一理由である。従来の射出成形機が高圧力で注入する別の理由は、剪断力の増加であり、それは、上述のように、流動特性を増加させる。これらの非常に高い射出圧力は、金型２８及び供給システムを形成するために、非常に硬い材料の使用を必要とする。
【００３４】
従来の射出成形機は、金型を作製するために、工具鋼又は他の硬い材料を使用する。これらの工具鋼は、非常に高い射出圧力に耐えるのに十分に頑丈である一方で、工具鋼は、比較的不十分な熱導体である。結果として、非常に複雑な冷却システムは、金型キャビティが充填される時の冷却時間を強化するために、金型に機械加工され、それは、サイクル時間を低減し、金型の生産性を増加させる。しかしながら、これらの非常に複雑な冷却システムは、金型作成プロセスに多大な時間及び費用を追加する。
【００３５】
本発明者らは、ずり減粘熱可塑材（最小限にずり減粘の熱可塑材でさえ）が、任意の有意な悪影響なく、低く実質的に一定の圧力で、金型２８に注入され得ることを発見した。様々な熱可塑性材料は、本開示の低い実質的に一定の圧力での射出成形方法において使用され得る。一実施形態において、溶融熱可塑性材料は、約２３０℃の温度及び２．１６ｋｇの重量で実行されるＡＳＴＭ  Ｄ１２３８によって測定される約０．１ｇ／１０分〜約５００ｇ／１０分のメルトフローインデックスによって定義される粘度を有する。例えば、ポリプロピレンの場合、メルトフローインデックスは、約０．５ｇ／１０分〜約２００ｇ／１０分の範囲内であり得る。他の好適なメルトフローインデックスには、約１ｇ／１０分〜約４００ｇ／１０分、約１０ｇ／１０分〜約３００ｇ／１０分、約２０〜約２００ｇ／１０分、約３０ｇ／１０分〜約１００ｇ／１０分、約５０ｇ／１０分〜約７５ｇ／１０分、約０．１ｇ／１０分〜約１ｇ／１０分、又は約１ｇ／１０分〜約２５ｇ／１０分が含まれる。材料のＭＦＩは、成形物品の適用及び使用に基づいて選択される。例えば、０．１ｇ／１０分〜約５ｇ／１０分のＭＦＩを有する熱可塑性材料は、射出延伸吹込成形（ＩＳＢＭ）用途のプリフォームとしての使用に好適であり得る。５ｇ／１０分〜約５０ｇ／１０分のＭＦＩを有する熱可塑性材料は、包装物品のキャップ及び閉鎖としての使用に好適であり得る。５０ｇ／１０分〜約１５０ｇ／１０分のＭＦＩを有する熱可塑性材料は、バケツ又は桶の製造における使用に好適であり得る。１５０ｇ／１０分〜約５００ｇ／１０分のＭＦＩを有する熱可塑性材料は、薄板等の非常に高いＬ／Ｔ比を有する成形物品に好適であり得る。そのような熱可塑性材料の製造業者は、概して、これらの材料が、４１．４ＭＰａ（６０００ｐｓｉ）を上回る溶融圧力、かつ多くの場合、４１．４ＭＰａ（６０００ｐｓｉ）をはるかに上回る溶融圧力を用いて射出成形されるべきであると教示する。そのような熱可塑性材料の射出成形に関する従来の教示とは逆に、本開示の低い一定の射出成形方法の実施形態は、そのような熱可塑性材料を用いて質の高い射出成形部品を形成し、かつ４１．４ＭＰａ（６０００ｐｓｉ）を下回る溶融圧力、及び場合によっては４１．４ＭＰａ（６０００ｐｓｉ）をはるかに下回る溶融圧力で処理することを有利に可能にする。
【００３６】
熱可塑性材料は、例えば、ポリオレフィンであってもよい。例示のポリオレフィンには、ポリプロピレン、ポリエチレン、ポリメチルペンテン、及びポリブテン−１が挙げられるが、これらに限定されない。前述のポリオレフィンのうちのいずれかは、サトウキビ又は他の農産物等のバイオベースの原料から調達されて、バイオポリプロピレン又はバイオポリエチレンを生成することができる。ポリオレフィンは、溶融状態にあるときに、ずり減粘を有利に示す。ずり減粘は、流体が圧縮応力下に置かれたときの粘度の減少である。ずり減粘は、熱可塑性材料の流動が射出成形プロセスを通して維持されることを有利に可能にし得る。理論によって束縛されることを意図するものではないが、材料が低圧で処理されるときに、熱可塑性材料、具体的には、ポリオレフィンのずり減粘特性が、材料粘度のより少ない変動をもたらすと考えられる。結果として、本開示の方法の実施形態は、例えば、着色剤及び他の添加剤、並びに処理条件に起因する熱可塑性材料の変動に対して感受性がより低い場合がある。熱可塑性材料特性のバッチ間の変動に対するこの低下した感受性は、本開示の方法の実施形態を用いて、脱工業化及び使用済みのリサイクルされたプラスチックが処理されることも有利に可能にし得る。脱工業化及び使用済みのリサイクルされたプラスチックは、消費財としてライフサイクルを終え、かつさもなければ固体の廃棄物として廃棄された最終産物に由来する。そのようなリサイクルされたプラスチック、及び熱可塑性材料のブレンドは、本質的に、それらの材料特性の著しいバッチ間変動を有する。
【００３７】
熱可塑性材料は、例えば、ポリエステルであってもよい。例示のポリエステルには、ポリエチレンテレフタレート（ＰＥＴ）が含まれるが、これらに限定されない。ＰＥＴ高分子は、サトウキビ又は他の農産物等のバイオベースの原料から取り出されて、バイオＰＥＴ高分子を部分的又は完全に生成することができる。他の好適な熱可塑性材料には、ポリプロピレン及びポリエチレンのコポリマー、並びに熱可塑性エラストマー、ポリエステル、ポリスチレン、ポリカーボネート、ポリ（アクリロニトリル−ブタジエン−スチレン）、ポリ（乳酸）、バイオベースのポリエステルの高分子及びコポリマー、例えば、ポリ（エチレンフラノエート）ポリヒドロキシアルカノエート、ポリ（エチレンフラノエート）（ＰＥＴの代替物又はドロップイン代替物と見なされる）、ポリヒドロキシアルカノエート、ポリアミド、ポリアセタール、エチレンαオレフィンゴム、及びスチレンブタジエンスチレンブロックコポリマーが含まれる。熱可塑性材料は、複数の高分子及び非高分子材料のブレンドでもあり得る。熱可塑性材料は、例えば、多様性又は二様性ブレンドをもたらす高分子、中間分子、及び低分子高分子のブレンドであり得る。多様性材料は、優れた流動特性を有し、十分な化学的／物理的特性も更に有する熱可塑性材料をもたらす方法で設計されてもよい。熱可塑性材料は、１つ以上の小分子添加剤との高分子のブレンドでもあり得る。小分子は、例えば、熱可塑性材料に添加されるときに、高分子材料の流動性を向上させるシロキサン又は他の潤滑分子であり得る。
【００３８】
他の添加剤には、無機充填剤、例えば、炭酸カルシウム、硫酸カルシウム、タルク、粘土（例えば、ナノ粘土）、水酸化アルミニウム、ＣａＳｉＯ３、繊維又はミクロスフェアに形成されるガラス、結晶シリカ（例えば、石英、ノバサイト、クリスタロバイト）、水酸化マグネシウム、雲母、硫酸ナトリウム、リトポン、炭酸マグネシウム、酸化鉄、或いは、有機充填剤、例えば、籾殻、わら、麻繊維、木粉、又は木材、竹材、若しくはサトウキビ繊維が含まれ得る。
【００３９】
他の好適な熱可塑性材料には、再生可能な高分子、例えば、有機体から直接生成される高分子、例えば、ポリヒドロキシアルカノエート（例えば、ポリ（β−ヒドロキシアルカノエート）、ポリ（３−ヒドロキシブチラート−ｃｏ−３−ヒドロキシバレラ−ト、ＮＯＤＡＸ（登録商標））、及びバクテリアセルロース；植物、農業林地、及びバイオマスから抽出される高分子、例えば、ポリサッカライド及びその誘導体（例えば、ガム、セルロース、セルロースエステル、キチン、キトサン、デンプン、化学修飾デンプン、酢酸セルロース粒子）、タンパク質（例えば、ゼイン、乳清、グルテン、コラーゲン）、脂質、リグニン、及び天然ゴム；デンプン又は化学修飾デンプンから生成される熱可塑性デンプン；並びに、自然供給されるモノマー及び誘導体に由来する現在の高分子、例えば、バイオポリエチレン、バイオポリプロピレン、ポリトリメチレンテレフタレート、ポリ乳酸、ＮＹＬＯＮ  １１、アルキド樹脂、コハク酸系ポリエステル、及びバイオポリエチレンテレフタレートの非限定的な例等が含まれる。
【００４０】
好適な熱可塑性材料は、前述の例等の異なる熱可塑性材料の１つのブレンド又は複数のブレンドを含み得る。異なる材料は、未使用のバイオ由来若しくは石油由来の材料、又はバイオ由来若しくは石油由来の材料のリサイクルされた材料に由来する材料の組み合わせでもあり得る。ブレンド中の熱可塑性材料のうちの１つ以上は、生分解性であり得る。非ブレンド熱可塑性材料の場合、その材料は、生分解性であり得る。
【００４１】
低い実質的に一定の圧力で成形される部品は、従来の高圧で成形される同一の部品と比較して、いくつかの優れた特性を呈する。この発見は、より高い射出圧力がより良好であることを教示する生産業内の従来の知恵と完全に矛盾している。理論によって束縛されることなく、低く実質的に一定の圧力で、溶融熱可塑性材料を金型２８に注入することは、金型を通ってゲートから金型キャビティの最も遠い部分に前進する、熱可塑性材料の連続的流動フロントを作成すると考えられている。低レベルの剪断力を維持することによって、熱可塑性材料は、そうでなければ従来の高圧力射出成形システムで可能と考えられるものよりもはるかに低い温度及び圧力で、液体及び流動可能なままである。
【００４２】
ここで図３を参照すると、従来の高圧力射出成形プロセスに対する典型的な圧力−時間曲線が、破線２００によって示される。対照的に、開示された低一定圧力射出成形機に対する圧力−時間曲線が、実線２１０によって示される。
【００４３】
従来の場合、溶融圧力は、１０３．４ＭＰａ（１５，０００ｐｓｉ）をはるかに上回るまで急速に増加し、次いで、第１の期間２２０にわたって、１０３．４ＭＰａ（１５，０００ｐｓｉ）を上回る比較的高い圧力で保持される。第１の期間２２０は、溶融プラスチック材料が金型キャビティに流動する、充填時間である。その後、溶融圧力は減少し、第２の期間２３０にわたって、６８．９ＭＰａ（１０，０００ｐｓｉ）のより低いが、それでもなお比較的高い圧力で保持される。第２の期間２３０は、金型キャビティ中の全間隙が背面充填されることを確実にするために、溶融圧力が維持される、パッキング時間である。従来の高圧射出成形システム内の金型キャビティは、流路の末端からゲートに向かって戻って充填される。結果として、種々の固化段階におけるプラスチックは、互いの上でパッキングされ、上述のように、最終製品における不整合を引き起こし得る。更に、種々の固化段階におけるプラスチックの従来のパッキングは、例えば、残留成形応力、シンク、ひけ、非最適の任意の特性等、いくつかの非理想的な材料特性をもたらす。
【００４４】
一方で、一定の低圧力射出成形システムは、単一の期間２４０にわたって、実質的に一定の低圧力で、溶融プラスチック材料を金型キャビティに注入する。射出圧力は、典型的には、４１．４ＭＰａ（６，０００ｐｓｉ）未満である。実質的に一定の低圧力を使用することによって、溶融熱可塑性材料は、流路を通ってゲートから流路の端部に向かって前進する、連続的メルトフロントを維持する。したがって、塑性材料は、流路に沿った任意の点で比較的均一のままであり、それは、より均一で一貫性のある最終製品をもたらす。比較的均一の塑性材料で金型を充填することによって、最終成形部品は、従来の成形部品よりも良好な機械及び光学特性を有する結晶構造を形成する。更に、低一定圧力で成形される部品のスキン層は、従来の成形部品のスキン層とは異なる特性を示す。結果として、低一定圧力で成形される部品のスキン層は、従来の成形部品のスキン層よりも良好な光学特性を有することができる。
【００４５】
ノズル内で実質的に一定かつ低い（例えば、４１．４ＭＰａ（６０００ｐｓｉ）未満の）溶融圧力を維持することによって、より機械加工可能な材料を用いて、金型２８及び／又は供給システムを形成することができる。例えば、図１に示される金型２８は、１００％を超えるミリング機械加工指数、１００％を超えるドリリング機械加工指数、１００％を超えるワイヤＥＤＭ機械加工指数、２００％を超えるグラファイトシンカーＥＤＭ機械加工指数、又は１５０％を超える銅シンカーＥＤＭ機械加工指数を有する材料から形成されてもよい。機械加工指数は、種々の材料のミリング、ドリリング、ワイヤＥＤＭ、及びシンカーＥＤＭ試験に基づく。機械加工指数を決定するための試験方法は、以下により詳細に説明される。材料の試料に対する機械加工指数の実施例は、以下の表１にまとめられている。
【００４６】
【表２】
0006035330.tif 000003
【００４７】
金型２８を形成するために、容易に機械加工可能な材料を使用することは、大幅に低減された製造時間、したがって製造費用の低下をもたらす。更に、これらの機械加工可能な材料は概して、工具鋼よりも良好な熱伝導率を有し、それは、冷却効率を上げ、複雑な冷却システムの必要性を低減する。
【００４８】
これらの容易に機械加工可能な材料の金型２８を形成するとき、良好な熱伝導特性を有する、容易に機械加工可能な材料を選択することも有利である。５１．９Ｗ／（ｍ*Ｋ）（３０ＢＴＵ／ＨＲ  ＦＴ  °Ｆ）を超える熱伝導率を有する材料が特に有利である。例えば、良好な熱伝導率を有する、容易に機械加工可能な材料としては、Ａｌｃｏａ  ＱＣ−１０、Ａｌｃａｎ  Ｄｕｒａｍｏｌｄ  ５００、及びＨｏｋｏｔｏｌ（Ａｌｅｒｉｓから入手可能）が挙げられるがこれらに限定されない。良好な熱伝導率を有する材料は、熱可塑性材料からの熱を、金型の外へとより効率的に伝達する。結果として、より単純な冷却システムが使用され得る。更に、非自然平衡供給システムもまた、本明細書に記載される一定の低圧力射出成形機で使用することが可能である。
【００４９】
マルチキャビティ金型２８の一例は、図４Ａ及び４Ｂに図示される。マルチキャビティ金型は概して、溶融熱可塑性材料をノズル２６から個々の金型キャビティ３２に誘導する、供給マニホールド６０を含む。供給マニホールド６０は、湯口６２を含み、それは、溶融熱可塑性材料を１つ以上のランナ又は供給チャネル６４に誘導する。各ランナは、複数の金型キャビティ３２に供給してもよい。多くの大容量射出成形機では、ランナは、溶融熱可塑性材料の流動性を強化するために加熱される。溶融熱可塑性材料の粘度が、高圧力（例えば、６８．９ＭＰａ（１０，０００ｐｓｉ）を超える）での剪断力及び圧力変動に対して非常に敏感であるため、従来の供給マニホールドは、均一の粘度を維持するために、自然平衡である。自然平衡供給マニホールドは、溶融熱可塑性材料が湯口から任意の金型キャビティまで等距離移動するマニホールドである。更に、各流路の断面形状は同一であり、曲がり角の数及び種類は同一であり、各流路の温度は同一である。自然平衡供給マニホールドは、各成型部品が同一の処理条件及び材料特性を有するように、金型キャビティが同時に充填されることを可能にする。
【００５０】
図５は、自然平衡供給マニホールド６０の一実施例を示す。自然平衡供給マニホールド６０は、湯口６２から第１の接合部７２まで、第１の流路７０を含み、ここで、第１の流路７０は、第２及び第３の流路７４、７６に分かれ、第２の流路は、第２のゲート７８ａで終端し、第３の流路７６は、第３のゲート７８ｂで終端し、各ゲートは、個々の金型キャビティ（図５には示されない）を供給する。湯口６２から第２のゲート７８ａあるいは第３のゲート７８ｂのいずれかに流動する溶融熱可塑性材料は、同一距離移動し、同一温度を経験し、同一の断面流動面積に供される。結果として、各金型キャビティは、同一の物理的特性を有する溶融熱可塑性材料で、同時に充填される。
【００５１】
図６Ａ及び６Ｂは、自然平衡マニホールド６０を概略的に示す。図６Ａ及び６Ｂの自然平衡マニホールド６０は、多層マニホールドである。各流路７４、７６は、流路に沿った同一の位置で同一の特性を有する。例えば、接合部７２の後、各流路は、同一距離で狭くなる。更に、各流路は、同一数の金型キャビティ３２を供給する。自然平衡フローマニホールド６０は、同一の塑性流動特性を維持するために、かつ均一の部品を確実にするために、高圧力射出成形機に不可欠である。
【００５２】
図７Ａ及び７Ｂは、別の自然平衡マニホールド６０を示す。図７Ａ及び７Ｂの自然平衡マニホールド６０は、単層マニホールドである。
【００５３】
対照的に、図８、９Ａ、及び９Ｂは、非自然平衡マニホールドを示し、図８は、人工平衡マニホールドを示し、図９Ａ及び９Ｂは、非平衡マニホールドを示す。
【００５４】
本明細書に開示される低一定圧力射出成形機は、低一定圧力で射出される熱可塑性材料が、流路特性の差による圧力差又は剪断力差にそれほど敏感ではないため、人工平衡マニホールド、及び非平衡マニホールドでさえ、使用されることを可能にする。換言すれば、低い一定の圧力で射出された熱可塑性材料は、流路の長さ、断面積、又は温度の差にかかわらず、より均一でバランスのとれた材料及び流動特性を保持する。これは、自然非平衡設計において、実質的によりバランスのとれた流動を提供し、流動が非常にインバランスであり得る場合、あらゆる部品キャビティにわたってより均一の材料特性を提供する。
【００５５】
図８の人工平衡マニホールド１６０は、湯口６２、第１の流路１７４、及び第２の流路１７６を含む。第１の流路１７４は、第１のゲート１７８ａで終端し、第２の流路１７６は、第２のゲート１７８ｂで終端する。本実施形態では、第１の流路１７４は、第２の流路１７６よりも短い。人工平衡マニホールド１６０は、マニホールド１６０を通って流動する材料が、自然平衡マニホールドと同様に、各キャビティに平衡流動を提供するように、流路のいくつかの他のパラメータ（例えば、断面積又は温度）を変化させる。換言すれば、第１の流路１７４を通って流動する熱可塑性材料は、第２の流路１７６を通って流動する熱可塑性材料にほぼ等しい溶融圧力を有する。人工平衡又は非平衡供給マニホールドが、異なる長さの流路を含むことができるため、人工平衡又は非平衡供給マニホールドは、空間をはるかに効率的に利用することができる。更に、供給チャネル及び対応するヒータバンドチャネルは、より効率的に機械加工され得る。更に、自然平衡供給マニホールドは、異なる偶数の金型キャビティ（例えば、２、４、８、１６、３２等）を有する金型に限定される。人工平衡又は非平衡供給マニホールドは、任意の数の金型キャビティに溶融熱可塑性材料を送達するように設計され得る。
【００５６】
人工平衡供給マニホールド１６０はまた、ホットランナ中の溶融熱可塑性材料への伝熱を強化し、したがって熱可塑性材料の流動を強化するために、高い熱伝導率を有する材料から構築されてもよい。より具体的には、人工平衡供給マニホールド１６０は、材料費を更に低減し、全システム内の伝熱を強化するために、金型と同一の材料から構築されてもよい。
【００５７】
図９Ａ及び９Ｂは、非平衡マニホールド２６０を示す。非平衡マニホールド２６０は、奇数の金型キャビティ２３２、並びに／又は異なる断面形状、異なる数及び種類の曲がり角、及び／若しくは異なる温度を有する、流路を含んでもよい。更に、非平衡マニホールド２６０は、異なる寸法、及び／若しくは図９Ｂに図示される異なる形状を有する金型キャビティ、又は金型の共通の面に相互に異なって配向される金型キャビティを供給し得る。更に、非平衡マニホールド２６０は、８個以上の金型キャビティを有する射出金型及び／又は誘導型取出しシステムを含む射出金型を供給し得る。
【００５８】
更に他の実施形態では、スタック金型構成等の別々の層に金型キャビティを有する金型において、人工平衡マニホールド及び／又は非平衡マニホールドが使用されてもよく、マニホールドは、スタック金型の１、２、又は３つの層で、金型キャビティを供給する。金型キャビティは、２つ以上のゲートから溶融プラスチックを受容してもよく、又は各個々のゲートが、個々の金型キャビティに連続的に２つ以上の材料を送達し得る。更に、２つ以上のマニホールドが、第１の材料が導入される第１の位置から、第２の材料が導入される第２の位置に、金型内で回転するキャビティ位置を供給してもよい。
【００５９】
更に、上述の非自然平衡供給システムは、供給チャネルのうちの１つと熱連通している１つ以上の加熱素子を含んでもよい。加熱素子は、金型の大部分を形成する材料と実質的に同一の熱伝導率を有する材料、又は供給システムを形成する材料と実質的に同一の熱伝導率を有する材料中に含有されてもよい。
【００６０】
ドリリング及びミリング機械加工性指数試験方法
以下に記載される注意深く制御された試験方法で代表的な材料を試験することによって、上記の表１に列挙されるドリリング及びミリング機械加工性指数を決定した。
【００６１】
材料の一片を穿孔又は粉砕するために必要とされるスピンドル負荷を測定することによって、各材料に対する機械加工性指数を決定し、全ての他の機械条件（例えば、ストック供給速度、スピンドルｒｐｍ等）は、種々の材料間で一定に保持された。スピンドル負荷は、ドリリング又はミリングデバイスについては１４００ｒｐｍで１０１．７Ｎｍ（７５ｆｔ−ｌｂ）の最大スピンドルトルク負荷に対する測定されたスピンドル負荷の比率として報告される。１１１７鋼に対するスピンドル負荷と試験材料に対するスピンドル負荷との間の割合として、指数百分率を計算した。
【００６２】
試験ミリング又はドリリング機械は、Ｈａｓｓ  ＶＦ−３マシニングセンタであった。
【００６３】
【表３】
0006035330.tif 000004
【００６４】
【表４】
0006035330.tif 000005
【００６５】
全試験に対して、「フラッドブラスト」冷却を使用した。冷却剤は、Ｋｏｏｌｒｉｔｅ  ２２９０であった。
【００６６】
ＥＤＭ機械加工性指数試験方法
以下に記載される注意深く制御された試験方法で代表的な材料を試験することによって、上記の表１に列挙されるグラファイト及び銅シンカーＥＤＭ機械加工性指数を決定した。
【００６７】
範囲（詳細は以下）を種々の試験金属に焼き付ける時間を測定することによって、種々の材料に対するＥＤＭ機械加工性指数を決定した。１１１７鋼に焼き付ける時間の、同一範囲を他の試験材料に焼き付けるために必要とされる時間に対する割合として、機械加工性指数百分率を計算した。
【００６８】
【表５】
0006035330.tif 000006
【００６９】
【表６】
0006035330.tif 000007
【００７０】
【表７】
0006035330.tif 000008
【００７１】
開示された低一定圧力射出成形機は、容易に機械加工可能な材料から構築される金型を有利に利用する。結果として、開示された低一定圧力射出成形機は、製造がより安価でより速い。加えて、開示された低一定圧力射出成形機は、より広いプラテン幅、タイバーの間隔の増加、タイバーの除去、より速い運動を促進するためのより軽量の構造物、及び非自然平衡供給システム等、より可撓性の支持構造及びより適応性のある送達構造を利用することが可能である。したがって、開示された低一定圧力射出成形機は、送達の必要性に合うように改善され得、特定の成形部品に対してより容易にカスタマイズ可能である。
【００７２】
特別の定めのない限り、「実質的に」、「約」、及び「およそ」という用語は、本明細書において、任意の定量的な比較、値、測定、又は他の表現に帰属される場合がある、不確定の固有度を表すために利用され得ることに注意されたい。これらの用語はまた、本明細書では、定量的表現が、問題となる対象物の基本的機能に変化をもたらすことなく、記載の基準から変動する程度を表すためにも利用される。本明細書に特別の定めのない限り、「実質的に」、「約」、及び「およそ」という用語は、定量的な比較、値、測定、又は他の表現が、規定された基準の２０％内に入り得ることを意味する。
【００７３】
本明細書で例示及び記載された製品の様々な実施形態が、低一定圧力射出成形プロセスによって作製されてもよいことはここで明らかである。本明細書では、消費財を含む製品又は消費財製品自体を特に参照したが、本明細書で検討した低一定圧力射出成形方法が、消費財産業、外食産業、運送業、医療産業、玩具産業等で使用される製品と共に使用するために好適であり得ることは明らかである。更に、当業者であれば、本明細書に開示される教示を、金型内装飾、インサート成形、金型内アセンブリ等と組み合わせた、スタック金型、回転及びコアバック金型を含む複数の材料金型の構成において使用することができることを理解する。更に、当業者であれば、本明細書に開示される教示を、金型内装飾、インサート成形、金型内アセンブリ等と組み合わせた、スタック金型、回転及びコアバック金型を含む複数の材料金型の構成において使用することができることを理解する。
【００７４】
Ｓｉｇｍａｓｏｆｔ及びＭｏｌｄｆｌｏｗ等の仮想モデリングプログラムを用いて、金型キャビティを充填するために必要とされる圧力、充填速度、及び冷却時間を予測することができる。これらのプログラムは、高分子の流量、圧力、又は流量及び圧力の組み合わせによって制御されるプロセスをモデリングすることができる。これらのプログラムは、ランナの設計、ゲート位置、及び金型設計において使用される。
【００７５】
本発明の「発明を実施するための形態」で引用したすべての文献は、関連部分において本明細書に援用するが、いずれの文献の引用もそうした文献が本発明に対する先行技術であることを容認するものとして解釈されるべきではない。この文書における用語のいずれかの意味又は定義が、参照することにより組み込まれる文献における用語のいずれかの意味又は定義と矛盾する範囲については、本文書においてその用語に与えられた意味又は定義が適用されるものとする。
【００７６】
本明細書では特定の実施形態を図示し説明したが、請求内容の趣旨及び範囲から逸脱することなく様々な他の変更及び修正を行うことができることを理解されたい。更に、本明細書で請求内容の様々な態様を述べたが、そのような態様は組み合わせで利用されなくてもよい。したがって、添付の「特許請求の範囲」は、請求内容の範囲内のそのような全ての変更及び修正を含むものとする。
【図１】
0006035330.tif 000009
【図２】
0006035330.tif 000010
【図３】
0006035330.tif 000011
【図４】
0006035330.tif 000012
【図５】
0006035330.tif 000013
【図６Ａ】
0006035330.tif 000014
【図６Ｂ】
0006035330.tif 000015
【図７Ａ】
0006035330.tif 000016
【図７Ｂ】
0006035330.tif 000017
【図８】
0006035330.tif 000018
【図９Ａ】
0006035330.tif 000019
【図９Ｂ】
0006035330.tif 000020